(57)【要約】  本発明は、柔軟性を有し、かつ、曲げても割れることがない光造形品を得るためのモデル材用樹脂組成物、および、該モデル材用樹脂組成物を用いて造形される光造形品の製造方法を提供する。本発明は、樹脂組成物全体１００重量部に対して、単官能モノマー（Ａ）として、２０〜９０重量部の下記一般式（１）および／または下記一般式（２）で表される（メタ）アクリレートモノマーを含み、かつ、オリゴマー（Ｂ）として、５重量部以上の多官能オリゴマーを含み、さらに、多官能モノマー（Ｃ）を含まないか、または、樹脂組成物全体１００重量部に対して、多官能モノマー（Ｃ）を１５重量部以下含有する、モデル材用樹脂組成物に関する。2017222025.tif 0000112017222025.tif 000012  式中、Ｒ１、Ｒ２およびＲ３は、それぞれ独立して、水素原子または炭素原子数１〜３の直鎖もしくは分岐のアルキル基を表す。
2017222025.tif 000002
【特許請求の範囲】
【請求項１】
インクジェット光造形法によりモデル材を造形するために使用され、かつ、光硬化成分として単官能モノマー（Ａ）とオリゴマー（Ｂ）とを含有するモデル材用樹脂組成物であって、
樹脂組成物全体１００重量部に対して、
前記（Ａ）成分として、２０〜９０重量部の下記一般式（１）および／または下記一般式（２）で表される（メタ）アクリレートモノマーを含み、かつ、
前記（Ｂ）成分として、５重量部以上の多官能オリゴマーを含み、
さらに、光硬化成分として多官能モノマー（Ｃ）を含まないか、または、樹脂組成物全体１００重量部に対して、１５重量部以下含有する、モデル材用樹脂組成物。
【化１】
2017222025.tif 000009
【化２】
2017222025.tif 000010
（式中、Ｒ１、Ｒ２およびＲ３は、それぞれ独立して、水素原子または炭素原子数１〜３の直鎖もしくは分岐のアルキル基を表す。）
【請求項２】
前記多官能オリゴマーは、ウレタン（メタ）アクリレートオリゴマー、エポキシ（メタ）アクリレートオリゴマー、および、ポリエステル（メタ）アクリレートオリゴマーからなる群から選択される１種以上である、請求項１に記載のモデル材用樹脂組成物。
【請求項３】
前記（Ｂ）成分は、ヒドロキシル基またはアミノ基を有し、
前記光硬化成分の総量における前記ヒドロキシル基および前記アミノ基の合計モル分率は、５．０％未満である、請求項１または２に記載のモデル材用樹脂組成物。
【請求項４】
前記一般式（１）および／または前記一般式（２）で表される（メタ）アクリレートモノマーの含有量は、樹脂組成物全体１００重量部に対して、２５重量部以上である、請求項１〜３のいずれか一つに記載のモデル材用樹脂組成物。
【請求項５】
請求項１〜４のいずれか一つに記載の樹脂組成物の硬化物を含むモデル材。
【請求項６】
インクジェット光造形法により光造形品を製造する方法であって、請求項１〜４のいずれか一つに記載のモデル材用樹脂組成物を光硬化させてモデル材を得るとともに、サポート材用樹脂組成物を光硬化させてサポート材を得る工程（Ｉ）と、前記サポート材を除去する工程（ＩＩ）と、を有する、光造形品の製造方法。
【発明の詳細な説明】
【技術分野】
【０００１】
本特許出願は、日本国特許出願第２０１６−１２３５７２号（出願日２０１６年６月２２日）について優先権を主張するものであり、ここに参照することによって、それらの全体が本明細書中へ組み込まれるものとする。【０００２】
本発明は、インクジェット光造形法によりモデル材を造形するために使用されるモデル材用樹脂組成物、および、該モデル材用樹脂組成物を用いて造形される光造形品の製造方法に関する。
【背景技術】
【０００３】
従来、立体造形物を作成する方法として、紫外線等を照射することにより硬化する光硬化性樹脂組成物を用いた造形法が広く知られている。具体的に、このような造形法では、光硬化性樹脂組成物に紫外線等を照射して硬化させることにより、所定の形状を有する硬化層を形成する。その後、該硬化層の上にさらに光硬化性樹脂組成物を供給して硬化させることにより、新たな硬化層を形成する。前記工程を繰り返し行うことにより、立体造形物を作製する。【０００４】
前記造形法の中でも、近年、ノズルから光硬化性樹脂組成物を吐出させ、その直後に紫外線等を照射して硬化させることにより、所定の形状を有する硬化層を形成するインクジェット方式による光造形法（以下、インクジェット光造形法という）が報告されている（特許文献１）。インクジェット光造形法は、光硬化性樹脂組成物を貯留する大型の樹脂液槽および暗室の設置が不要である。そのため、従来法に比べて、造形装置を小型化することができる。インクジェット光造形法は、ＣＡＤ（Ｃｏｍｐｕｔｅｒ  Ａｉｄｅｄ  Ｄｅｓｉｇｎ）データに基づいて、自由に立体造形物を作成可能な３Ｄプリンターによって実現される造形法として、注目されている。【０００５】
最近では、インクジェット光造形法を用いて、ゴムのように柔らかい光造形品を作製することが可能な光硬化性樹脂組成物の開発が進められている。例えば、特許文献２には、単官能モノマーおよび多官能モノマーを含み、前記単官能モノマーまたは前記多官能モノマーの少なくとも一方が、ヒドロキシル基またはアミノ基を有し、前記単官能モノマーおよび前記多官能モノマーの総量における前記ヒドロキシル基および前記アミノ基の合計モル分率が５〜３０％である光硬化性樹脂組成物が開示されている。該光硬化性樹脂組成物を硬化させることにより、ゴムのような伸びと弾性を有する光造形品を作製することができる。
【特許文献１】特開２０１２−１１１２２６号公報
【特許文献２】国際公開第２０１５／０４９８７３号
【発明の概要】
【発明が解決しようとする課題】
【０００６】
しかしながら、従来の光硬化性樹脂組成物を用いて造形される、ゴムのような柔軟性を有する光造形品は、ある程度曲げると割れるという問題があった。【０００７】
本発明は、前記現状に鑑みてなされたものであり、柔軟性を有し、かつ、曲げても割れることがない光造形品を得るためのモデル材用樹脂組成物、および、該モデル材用樹脂組成物を用いて造形される光造形品の製造方法を提供することを目的とする。
【課題を解決するための手段】
【０００８】
本発明者らは、前記課題について種々検討を行ったところ、単官能モノマーとして所定の（メタ）アクリレートモノマーと、オリゴマーとして多官能オリゴマーとを含み、かつ、その含有量を所定の範囲にすることにより、モデル材用樹脂組成物を光硬化させて得られる光造形品が、柔軟性を有し、かつ、曲げても割れないことを見出した。【０００９】
本発明は、前記知見に基づいてなされたものであり、その要旨は、以下の通りである。【００１０】
〔１〕インクジェット光造形法によりモデル材を造形するために使用され、かつ、光硬化成分として単官能モノマー（Ａ）とオリゴマー（Ｂ）とを含有するモデル材用樹脂組成物であって、
樹脂組成物全体１００重量部に対して、
前記（Ａ）成分として、２０〜９０重量部の下記一般式（１）および／または下記一般式（２）で表される（メタ）アクリレートモノマーを含み、かつ、
前記（Ｂ）成分として、５重量部以上の多官能オリゴマーを含み、
さらに、光硬化成分として多官能モノマー（Ｃ）を含まないか、または、樹脂組成物全体１００重量部に対して、１５重量部以下含有する、モデル材用樹脂組成物。【００１１】
【化１】
2017222025.tif 000003
【００１２】
【化２】
2017222025.tif 000004
【００１３】
式中、Ｒ１、Ｒ２およびＲ３は、それぞれ独立して、水素原子または炭素原子数１〜３の直鎖もしくは分岐のアルキル基を表す。【００１４】
前記モデル材用樹脂組成物は、単官能モノマー（Ａ）として、前記一般式（１）および／または前記一般式（２）で表される（メタ）アクリレートモノマーを２０〜９０重量部含有する。前記一般式（１）および前記一般式（２）で表される（メタ）アクリレートモノマーは、硬化物の柔軟性を向上させる。前記一般式（１）および／または前記一般式（２）で表される（メタ）アクリレートモノマーの含有量が２０重量部未満であると、モデル材用樹脂組成物を光硬化させて得られる光造形品が、曲げた際に割れやすくなる。また、前記モデル材用樹脂組成物とサポート材用樹脂組成物とを用いて光造形品を造形する際、前記モデル材用樹脂組成物と前記サポート材用樹脂組成物との界面でブリーディングが起こりやすくなる。一方、前記一般式（１）および／または前記一般式（２）で表される（メタ）アクリレートモノマーの含有量が９０重量部を超えると、モデル材用樹脂組成物を光硬化させて得られる光造形品の表面硬化性が低下する。また、モデル材用樹脂組成物の粘性が増加することにより、前記光造形品の表面タックが大きくなる。その結果、前記光造形品は、形状を維持できなくなる。【００１５】
前記モデル材用樹脂組成物は、オリゴマー（Ｂ）として、５重量部以上の多官能オリゴマーを含有する。多官能オリゴマーは、硬化物の柔軟性を向上させる成分である。多官能オリゴマーの含有量が５重量部未満であると、前記光造形品の柔軟性が劣り、かつ、表面タックを抑えられない。【００１６】
前記モデル材用樹脂組成物は、多官能モノマー（Ｃ）を含まないか、または、樹脂組成物全体１００重量部に対して、１５重量部以下含有する。そのため、前記光造形品は、表面タックを抑えることができる。しかしながら、前記（Ｃ）成分の含有量が１５重量部を超えると、三次元的架橋が多くなるため、前記光造形品は柔軟性を失う。その結果、前記光造形品は、曲げた際に割れやすくなる。したがって、前記（Ｃ）成分が含有される場合、その含有量は、１５重量部以下とする。【００１７】
従来のモデル材用樹脂組成物を光硬化させて得られる光造形品は、モノマー成分の含有量が多いため、柔軟性を高めようとすると、表面タックが大きくなるという問題があった。しかしながら、前記〔１〕に記載のモデル材用樹脂組成物は、反応性および硬化性に優れるオリゴマー（Ｂ）を含有するため、前記光造形品の表面タックを抑えることができる。【００１８】
〔２〕前記多官能オリゴマーは、ウレタン（メタ）アクリレートオリゴマー、エポキシ（メタ）アクリレートオリゴマー、および、ポリエステル（メタ）アクリレートオリゴマーから選択される１種以上である、前記〔１〕に記載のモデル材用樹脂組成物。【００１９】
前記多官能オリゴマーがウレタン（メタ）アクリレートオリゴマー、エポキシ（メタ）アクリレートオリゴマー、および、ポリエステル（メタ）アクリレートオリゴマーから選択される１種以上であると、前記光造形品は、曲げても、より割れにくくなる。【００２０】
〔３〕前記（Ｂ）成分は、ヒドロキシル基またはアミノ基を有し、
前記光硬化成分の総量における前記ヒドロキシル基および前記アミノ基の合計モル分率は、５．０％未満である、前記〔１〕または〔２〕に記載のモデル材用樹脂組成物。【００２１】
前記合計モル分率が５．０％未満であると、前記光造形品は、柔軟性を有し、かつ、曲げても割れにくくなる。一方、前記合計モル分率が５．０％以上であると、前記（Ｂ）成分同士の凝集力が高くなるため、前記光造形品を曲げた際、局所的に応力が作用する曲げ部分にひび割れが発生しやすくなる。【００２２】
〔４〕前記一般式（１）および／または前記一般式（２）で表される（メタ）アクリレートモノマーの含有量は、樹脂組成物全体１００重量部に対して、２５重量部以上である、前記〔１〕〜〔３〕のいずれか一つに記載のモデル材用樹脂組成物。【００２３】
前記一般式（１）および／または前記一般式（２）で表される（メタ）アクリレートモノマーの含有量が２５重量部以上であると、前記モデル材用樹脂組成物とサポート材用樹脂組成物とを用いて光造形品を造形する際、前記モデル材用樹脂組成物と前記サポート材用樹脂組成物との界面でブリーディングがより起こりにくくなる。【００２４】
〔５〕インクジェット光造形法により光造形品を製造する方法であって、前記〔１〕〜〔４〕のいずれか一つに記載のモデル材用樹脂組成物を光硬化させてモデル材を得るとともに、サポート材用樹脂組成物を光硬化させてサポート材を得る工程（Ｉ）と、前記サポート材を除去する工程（ＩＩ）と、を有する、光造形品の製造方法。【００２５】
前記〔１〕〜〔４〕のいずれか一つに記載のモデル材用樹脂組成物を用いることにより、曲げても割れにくい光造形品を好適に製造することができる。
【発明の効果】
【００２６】
本発明によれば、柔軟性を有し、かつ、曲げても割れることがない光造形品を得るためのモデル材用樹脂組成物、および、該モデル材用樹脂組成物を用いて造形される光造形品の製造方法を提供することができる。
【図面の簡単な説明】
【００２７】
【図１】図１は、本実施形態に係る光造形品の製造方法における工程（Ｉ）を模式的に示す図である。
【図２】図２は、本実施形態に係る光造形品の製造方法における工程（ＩＩ）を模式的に示す図である。
【発明を実施するための形態】
【００２８】
以下、本発明の一実施形態（以下、本実施形態ともいう）について詳しく説明する。本発明は、以下の内容に限定されるものではない。なお、本発明において「（メタ）アクリレート」とは、アクリレートおよびメタクリレートの総称であり、アクリレートおよびメタクリレートの一方または両方を意味するものである。「（メタ）アクリロイル」、「（メタ）アクリル」についても同様である。
【００２９】
１．モデル材用樹脂組成物
本実施形態に係るモデル材用樹脂組成物は、インクジェット光造形法によりモデル材を造形するために使用され、かつ、光硬化成分として単官能モノマー（Ａ）とオリゴマー（Ｂ）とを含有し、樹脂組成物全体１００重量部に対して、前記（Ａ）成分として、２０〜９０重量部の下記一般式（１）および／または下記一般式（２）で表される（メタ）アクリレートモノマーを含み、かつ、前記（Ｂ）成分として、５重量部以上の多官能オリゴマーを含み、さらに、光硬化成分として多官能モノマー（Ｃ）を含まないか、または、樹脂組成物全体１００重量部に対して、１５重量部以下含有する。
【００３０】
【化３】
2017222025.tif 000005
【００３１】
【化４】
2017222025.tif 000006
【００３２】
式中、Ｒ１、Ｒ２およびＲ３は、それぞれ独立して、水素原子または炭素原子数１〜３の直鎖もしくは分岐のアルキル基を表す。
【００３３】
＜単官能モノマー（Ａ）＞
単官能モノマー（Ａ）は、エネルギー線により硬化する特性を有する光硬化成分であり、前記モデル材用樹脂組成物に必ず含有される。前記（Ａ）成分は、樹脂組成物全体１００重量部に対して、２０〜９０重量部の前記一般式（１）および／または前記一般式（２）で表される（メタ）アクリレートモノマーを含む。前記一般式（１）および前記一般式（２）で表される（メタ）アクリレートモノマーは、硬化物の柔軟性を向上させる成分である。
【００３４】
前記一般式（１）および（２）中、Ｒ１、Ｒ２およびＲ３は、それぞれ独立して、水素原子または炭素原子数１〜３の直鎖もしくは分岐のアルキル基を表す。炭素原子数１〜３の直鎖もしくは分岐のアルキル基としては、例えば、メチル基、エチル基、ｎ−プロピル基、イソプロピル基等が挙げられる。
【００３５】
前記一般式（１）および（２）で表わされる（メタ）アクリレートモノマーとしては、例えば、環状トリメチロールプロパンホルマールアクリレート、（２−メチル−２−エチル−１，３−ジオキソラン−４−イル）メチルアクリレート等が挙げられる。これらは単独で用いてもよいし、２種以上を併用してもよい。これらの中でも、分子量が低く、かつ、モデル材用樹脂組成物を低粘度に維持する観点から、（２−メチル−２−エチル−１，３−ジオキソラン−４−イル）メチルアクリレートであることが好ましい。
【００３６】
前記一般式（１）および（２）で表わされる（メタ）アクリレートモノマー以外の前記（Ａ）成分としては、例えば、炭素原子数４〜３０の直鎖または分岐のアルキル（メタ）アクリレート〔例えば、メチル（メタ）アクリレート、エチル（メタ）アクリレート、イソブチル（メタ）アクリレート、ラウリル（メタ）アクリレート、ステアリル（メタ）アクリレート、イソステアリル（メタ）アクリレート、ｔ−ブチル（メタ）アクリレート等〕、炭素原子数６〜２０の脂環含有（メタ）アクリレート〔例えば、シクロヘキシル（メタ）アクリレート、４−ｔ−シクロヘキシル（メタ）アクリレート、イソボルニル（メタ）アクリレート、フェノキシエチル（メタ）アクリレート、ジシクロペンタニル（メタ）アクリレート等〕、炭素原子数５〜２０の複素環含有（メタ）アクリレート〔例えば、テトラヒドロフルフリル（メタ）アクリレート、４−（メタ）アクリロイルオキシメチル−２−メチル−２−エチル−１，３−ジオキソラン、４−（メタ）アクリロイルオキシメチル−２−シクロヘキシル−１，３−ジオキソラン、アダマンチル（メタ）アクリレート等〕等が挙げられる。これらは単独で用いてもよいし、２種以上を併用してもよい。
【００３７】
前記一般式（１）および／または前記一般式（２）で表される（メタ）アクリレートモノマーの含有量は、樹脂組成物全体１００重量部に対して２０〜９０重量部である。前記一般式（１）および／または前記一般式（２）で表される（メタ）アクリレートモノマーの含有量が２０重量部未満であると、モデル材用樹脂組成物を光硬化させて得られる光造形品が、曲げた際に割れやすくなる。また、前記モデル材用樹脂組成物とサポート材用樹脂組成物とを用いて光造形品を造形する際、前記モデル材用樹脂組成物と前記サポート材用樹脂組成物との界面でブリーディングが起こりやすくなる。一方、前記一般式（１）および／または前記一般式（２）で表される（メタ）アクリレートモノマーの含有量が９０重量部を超えると、モデル材用樹脂組成物を光硬化させて得られる光造形品の表面硬化性が低下する。また、モデル材用樹脂組成物の粘性が増加することにより、前記光造形品の表面タックが大きくなる。その結果、前記光造形品は、形状を維持できなくなる。前記一般式（１）および／または前記一般式（２）で表される（メタ）アクリレートモノマーの含有量は、２５重量部以上であることが好ましく、７５重量部以下であることが好ましい。なお、前記一般式（１）および／または前記一般式（２）で表される（メタ）アクリレートモノマーが２種以上含まれる場合、前記含有量は、各（メタ）アクリレートモノマーの含有量の合計として定める。
【００３８】
＜オリゴマー（Ｂ）＞
オリゴマー（Ｂ）は、エネルギー線により硬化する特性を有する光硬化成分であり、前記モデル材用樹脂組成物に必ず含有される。前記（Ｂ）成分は、５重量部以上の多官能オリゴマーを含む。
【００３９】
前記多官能オリゴマーは、前記光造形品を曲げても、より割れにくくする観点から、ウレタン（メタ）アクリレートオリゴマー、エポキシ（メタ）アクリレートオリゴマー、および、ポリエステル（メタ）アクリレートオリゴマーから選択される１種以上であることが好ましい。これらの中でも、材料選択の幅が広く、様々な特性を有する材料を選択できる観点から、ウレタン（メタ）アクリレートオリゴマーであることがより好ましい。
【００４０】
前記多官能オリゴマーの含有量は、樹脂組成物全体１００重量部に対して、５重量部以上である。前記多官能オリゴマーの含有量が５重量部未満であると、前記光造形品の柔軟性が劣り、かつ、表面タックを抑えられない。一方、前記多官能オリゴマーの含有量は、樹脂組成物全体１００重量部に対して、３０重量部以下であることが好ましい。前記多官能オリゴマーの含有量が３０重量部を超えると、モデル材用樹脂組成物を低粘度に維持できない場合がある。前記多官能オリゴマーの含有量は、１０重量部以上であることが好ましく、２０重量部以下であることがより好ましい。なお、前記多官能オリゴマーが２種以上含まれる場合、前記含有量は、各多官能オリゴマーの含有量の合計として定める。
【００４１】
前記（Ｂ）成分は、ヒドロキシル基またはアミノ基を有することが好ましい。なお、ヒドロキシル基とは、アルコール性ヒドロキシル基だけでなく、カルボキシル基等も含まれる。また、アミノ基とは、通常のアミノ基だけでなく、アミド結合、ウレア結合、ウレタン結合等も含まれる。
【００４２】
前記（Ｂ）成分は、前記光硬化成分の総量における前記ヒドロキシル基および前記アミノ基の合計モル分率が５．０％未満であることが好ましい。前記合計モル分率が５．０％未満であると、前記光造形品は、柔軟性を有し、かつ、曲げても割れにくくなる。一方、前記合計モル分率が５．０％以上であると、前記（Ｂ）成分同士の凝集力が高くなるため、前記光造形品を曲げた際、局所的に応力が作用する曲げ部分にひび割れが発生しやすくなる。前記合計モル分率は、４．８％以下であることがより好ましい。また、前記合計モル分率は、曲げても割れにくくする観点から、０．５％以上であることが好ましく、１．０％以上であることがより好ましい。
【００４３】
なお、本明細書中において「オリゴマー」とは、重量平均分子量Ｍｗが１，０００〜１０，０００のものをいう。より好ましくは、重量平均分子量Ｍｗの下限値が１，０００を超えるものをいう。重量平均分子量Ｍｗは、ＧＰＣ（Ｇｅｌ  Ｐｅｒｍｅａｔｉｏｎ  Ｃｈｒｏｍａｔｏｇｒａｐｈｙ）で測定したポリスチレン換算の重量平均分子量を意味する。
【００４４】
＜多官能モノマー（Ｃ）＞
多官能モノマー（Ｃ）は、エネルギー線により硬化する特性を有する光硬化成分であり、前記モデル材用樹脂組成物に含まれていてもよい。
【００４５】
前記（Ｃ）成分としては、例えば、炭素原子数１０〜２５の直鎖または分岐のアルキレングリコールジ（メタ）アクリレートまたはアルキレングリコールトリ（メタ）アクリレート〔例えば、トリプロピレングリコールジ（メタ）アクリレート、１，６−ヘキサンジオールジ（メタ）アクリレート、ネオペンチルグリコールジ（メタ）アクリレート、１，９−ノナンジオールジ（メタ）アクリレート、３-メチル−１，５−ペンタンジオールジ（メタ）アクリレート、２−ｎ−ブチル−２−エチル−１，３−プロパンジオールジ（メタ）アクリレート、ペンタエリスリトールトリ（メタ）アクリレート等〕、炭素数１０〜３０の脂環含有ジ（メタ）アクリレート〔例えば、ジメチロールトリシクロデカンジ（メタ）アクリレート等〕等が挙げられる。これらは単独で用いてもよいし、２種以上を併用してもよい。これらの中でも、モデル材用樹脂組成物を低粘度に維持し、かつ、光造形品の硬化性を向上させる観点から、トリプロピレングリコールジ（メタ）アクリレート、または、１，６−ヘキサンジオールジ（メタ）アクリレートであることが好ましい。
【００４６】
前記モデル材用樹脂組成物に前記（Ｃ）成分が含まれる場合、その含有量は、樹脂組成物全体１００重量部に対して、１５重量部以下である。そのため、前記光造形品は、表面タックを抑えることができる。しかしながら、前記（Ｃ）成分の含有量が１５重量部を超えると、三次元的架橋が多くなるため、前記光造形品は柔軟性を失う。その結果、前記光造形品は、曲げた際に割れやすくなる。前記（Ｃ）成分の含有量は、５重量部以下であることが好ましい。一方、前記（Ｃ）成分の含有量は、２重量部以上であることが好ましい。前記（Ｃ）成分の含有量が２重量部未満であると、光造形品の表面タックを抑えられない場合がある。なお、前記（Ｃ）成分が２種以上含まれる場合、前記含有量は、各（Ｃ）成分の含有量の合計として定める。
【００４７】
モデル材用樹脂組成物には、本発明の効果を阻害しない範囲で、必要により、その他の添加剤を含有させることができる。その他の添加剤としては、例えば、光重合開始剤、保存安定化剤、酸化防止剤、着色剤、紫外線吸収剤、光安定剤、重合禁止剤、連鎖移動剤、充填剤等が挙げられる。
【００４８】
光重合開始剤は、紫外線、近紫外線または可視光領域の波長の光を照射するとラジカル反応を促進する化合物であれば、特に限定されない。前記成分としては、例えば、炭素原子数１４〜１８のベンゾイン化合物〔例えば、ベンゾイン、ベンゾインメチルエーテル、ベンゾインエチルエーテル、ベンゾインプロピルエーテル、ベンゾインイソブチルエーテル等〕、炭素原子数８〜１８のアセトフェノン化合物〔例えば、アセトフェノン、２，２−ジエトキシ−２−フェニルアセトフェノン、２，２−ジエトキシ−２−フェニルアセトフェノン、１，１−ジクロロアセトフェノン、２−ヒドロキシ−２−メチル−フェニルプロパン−１−オン、ジエトキシアセトフェノン、１−ヒドロキシシクロヘキシルフェニルケトン、２−メチル−１−［４−（メチルチオ）フェニル］−２−モルホリノプロパン−１−オン等〕、炭素原子数１４〜１９のアントラキノン化合物〔例えば、２−エチルアントラキノン、２−ｔ−ブチルアントラキノン、２−クロロアントラキノン、２−アミルアントラキノン等〕、炭素原子数１３〜１７のチオキサントン化合物〔例えば、２，４−ジエチルチオキサントン、２−イソプロピルチオキサントン、２−クロロチオキサントン等〕、炭素原子数１６〜１７のケタール化合物〔例えば、アセトフェノンジメチルケタール、ベンジルジメチルケタール等〕、炭素原子数１３〜２１のベンゾフェノン化合物〔例えば、ベンゾフェノン、４−ベンゾイル−４’−メチルジフェニルサルファイド、４，４’−ビスメチルアミノベンゾフェノン等〕、炭素原子数２２〜２８のアシルフォスフィンオキサイド化合物〔例えば、２，４，６−トリメチルベンゾイル−ジフェニル−フォスフィンオキサイド、ビス−（２、６−ジメトキシベンゾイル）−２，４，４−トリメチルペンチルフォスフィンオキサイド、ビス（２，４，６−トリメチルベンゾイル）−フェニルフォスフィンオキサイド〕、これらの化合物の混合物等が挙げられる。これらは単独で用いてもよいし、２種以上を併用してもよい。これらの中でも、モデル材用樹脂組成物を光硬化させて得られる光造形品が黄変しにくいという耐光性の観点から、２，４，６−トリメチルベンゾイル−ジフェニル−フォスフィンオキサイドであることが好ましい。また、入手可能なアシルフォスフィンオキサイド化合物としては、例えば、ＢＡＳＦ社製のＤＡＲＯＣＵＲＥ  ＴＰＯ等が挙げられる。
【００４９】
前記光重合開始剤の含有量は、樹脂組成物全体１００重量部に対して、３〜１５重量部である。前記光重合開始剤の含有量が３重量部未満であると、未反応の重合成分が増加するため、光造形品の硬化性が充分でない場合がある。一方、前記光重合開始剤の含有量が１５重量部を超えると、未反応の光重合開始剤が残存し、光造形品が黄変する場合がある。なお、前記光重合開始剤が２種以上含まれる場合、前記含有量は、各光重合開始剤の含有量の合計として定める。
【００５０】
保存安定化剤は、樹脂組成物の保存安定性を高めることができる。また、熱エネルギーにより重合性化合物が重合することで生じるヘッド詰まりを防止することができる。これらの効果を得るため、前記保存安定化剤の含有量は、樹脂組成物全体１００重量部に対して、０．０５〜３．０重量部であることが好ましい。
【００５１】
前記保存安定化剤としては、例えば、ヒンダードアミン系化合物（ＨＡＬＳ）、フェノール系酸化防止剤、リン系酸化防止剤等が挙げられる。具体的には、ハイドロキノン、メトキノン、ベンゾキノン、ｐ−メトキシフェノール、ハイドロキノンモノメチルエーテル、ハイドロキノンモノブチルエーテル、ＴＥＭＰＯ、４−ヒドロキシ−ＴＥＭＰＯ、ＴＥＭＰＯＬ、クペロンＡｌ、ＩＲＧＡＳＴＡＢ  ＵＶ-１０、ＩＲＧＡＳＴＡＢ  ＵＶ-２２、ＦＩＲＳＴＣＵＲＥ  ＳＴ−１（ＡＬＢＥＭＡＲＬＥ社製）、ｔ−ブチルカテコール、ピロガロール、ＢＡＳＦ社製のＴＩＮＵＶＩＮ  １１１  ＦＤＬ、ＴＩＮＵＶＩＮ  １４４、ＴＩＮＵＶＩＮ  ２９２、ＴＩＮＵＶＩＮ  ＸＰ４０、ＴＩＮＵＶＩＮ  ＸＰ６０、ＴＩＮＵＶＩＮ  ４００等が挙げられる。これらは単独で用いてもよいし、２種以上を併用してもよい。なお、前記保存安定化剤が２種以上含まれる場合、前記含有量は、各前記保存安定化剤の含有量の合計として定める。
【００５２】
本実施形態に係るモデル材用樹脂組成物は、特に限定されるものではないが、例えば、前記（Ａ）および（Ｂ）成分、ならびに、必要により、前記（Ｃ）成分、および、その他の添加剤を、混合攪拌装置等を用いて均一に混合することにより、製造することができる。
【００５３】
このようにして製造された本実施形態に係るモデル材用樹脂組成物は、インクジェットヘッドからの吐出性を良好にする観点から、２５℃における粘度が、３ｍＰａ・ｓ以上、１１０ｍＰａ・ｓ以下であることが好ましく、１００ｍＰａ・ｓ以下であることがより好ましい。なお、モデル材用樹脂組成物の粘度の測定は、ＪＩＳ  Ｚ  ８８０３に準拠し、Ｒ１００型粘度計を用いて行うことができる。
【００５４】
２．サポート材用樹脂組成物
インクジェット光造形法において、中空形状などの複雑な形状を有する光造形品を造形する場合には、本実施形態に係るモデル材用樹脂組成物を光硬化させて得られるモデル材を支えるために、該モデル材とサポート材とを組み合わせて、光造形品を造形してもよい。サポート材は、サポート材用樹脂組成物を光硬化させて得られる。モデル材を作成した後は、サポート材を、物理的に剥離することにより、または、有機溶媒もしくは水に溶解させることにより、除去することができる。
【００５５】
サポート材用樹脂組成物は、例えば、水溶性単官能エチレン性不飽和単量体、ならびに、オキシエチレン基および／またはオキシプロピレン基を含むポリアルキレングリコールを含有する。
【００５６】
＜水溶性単官能エチレン性不飽和単量体＞
水溶性単官能エチレン性不飽和単量体は、エネルギー線により硬化する特性を有する分子内にエチレン性二重結合を１個有する水溶性の重合性モノマーである。水溶性単官能エチレン性不飽和単量体としては、例えば、炭素原子数５〜１５の水酸基含有（メタ）アクリレート〔例えば、ヒドロキシエチル（メタ）アクリレート、ヒドロキシプロピル（メタ）アクリレート、４−ヒドロキシブチル(メタ)アクリレート等〕、Ｍｎ２００〜１，０００の水酸基含有（メタ）アクリレート〔ポリエチレングリコールモノ（メタ）アクリレート、モノアルコキシ（炭素原子数１〜４）ポリエチレングリコールモノ（メタ）アクリレート、ポリプロピレングリコールモノ（メタ）アクリレート、モノアルコキシ（炭素原子数１〜４）ポリプロピレングリコールモノ（メタ）アクリレート、ＰＥＧ−ＰＰＧブロックポリマーのモノ（メタ）アクリレート等〕、炭素原子数３〜１５の（メタ）アクリルアミド誘導体〔（メタ）アクリルアミド、Ｎ−メチル（メタ）アクリルアミド、Ｎ−エチル（メタ）アクリルアミド、Ｎ−プロピル（メタ）アクリルアミド、Ｎ−ブチル（メタ）アクリルアミド、Ｎ，Ｎ’−ジメチル（メタ）アクリルアミド、Ｎ，Ｎ’−ジエチル（メタ）アクリルアミド、Ｎ−ヒドロキシエチル（メタ）アクリルアミド、Ｎ−ヒドロキシプロピル（メタ）アクリルアミド、Ｎ−ヒドロキシブチル（メタ）アクリルアミド等〕、（メタ）アクリロイルモルフォリン等が挙げられる。これらは単独で用いてもよいし、２種以上を併用してもよい。
【００５７】
水溶性単官能エチレン性不飽和単量体の含有量は、サポート材用樹脂組成物の硬化性を向上させ、かつ、サポート材用樹脂組成物を光硬化させて得られるサポート材をすばやく水に溶解させる観点から、樹脂組成物全体１００重量部に対して、２０重量部以上であることが好ましく、２５重量部以上であることがより好ましい。また、５０重量部以下であることが好ましく、４５重量部以下であることがより好ましい。なお、水溶性単官能エチレン性不飽和単量体が２種以上含まれる場合、前記含有量は、各水溶性単官能エチレン性不飽和単量体の含有量の合計として定める。
【００５８】
＜オキシエチレン基および／またはオキシプロピレン基を含むポリアルキレングリコール＞
オキシエチレン基および／またはオキシプロピレン基を含むポリアルキレングリコールは、活性水素化合物に少なくともエチレンオキサイドおよび／またはプロピレンオキサイドが付加したものである。前記ポリアルキレングリコールとしては、例えば、ポリエチレングリコール、ポリプロピレングリコール等が挙げられる。これらは単独で用いてもよいし、２種以上を併用してもよい。活性水素化合物としては、１〜４価アルコール、アミン化合物等が挙げられる。これらの中でも、２価アルコールまたは水であることが好ましい。
【００５９】
前記ポリアルキレングリコールの含有量は、サポート材用樹脂組成物を光硬化させて得られるサポート材の水への溶解性を高める観点から、樹脂組成物全体１００重量部に対して、２０重量部以上であることが好ましく、２５重量部以上であることがより好ましい。また、４９重量部以下であることが好ましく、４５重量部以下であることがより好ましい。なお、前記ポリアルキレングリコールが２種以上含まれる場合、前記含有量は、各ポリアルキレングリコールの含有量の合計として定める。
【００６０】
前記ポリアルキレングリコールの数平均分子量Ｍｎは、１００〜５，０００であることが好ましい。前記ポリアルキレングリコールのＭｎが前記範囲内であると、光硬化前の前記ポリアルキレングリコールと相溶し、かつ、光硬化後の前記ポリアルキレングリコールと相溶しない。その結果、サポート材用樹脂組成物を光硬化させて得られるサポート材の自立性を高め、かつ、該サポート材の水への溶解性を高めることができる。前記ポリアルキレングリコールのＭｎは、２００〜３，０００であることがより好ましく、４００〜２，０００であることがさらに好ましい。
【００６１】
サポート材用樹脂組成物には、本発明の効果を阻害しない範囲で、必要により、その他の添加剤を含有させることができる。その他の添加剤としては、例えば、光硬化剤、水溶性有機溶剤、酸化防止剤、着色剤、顔料分散剤、保存安定化剤、紫外線吸収剤、光安定剤、重合禁止剤、連鎖移動剤、充填剤等が挙げられる。
【００６２】
前記サポート材用樹脂組成物の製造方法は、特に限定されるものではない。例えば、前記水溶性単官能エチレン性不飽和単量体、前記ポリアルキレングリコール、および、必要により、その他の添加剤を、混合攪拌装置等を用いて均一に混合することにより、製造することができる。
【００６３】
このようにして製造されたサポート材用樹脂組成物は、インクジェットヘッドからの吐出性を良好にする観点から、２５℃における粘度が、１００ｍＰａ・ｓ以下であることが好ましい。なお、サポート材用樹脂組成物の粘度の測定は、ＪＩＳ  Ｚ  ８８０３に準拠し、Ｒ１００型粘度計を用いて行うことができる。
【００６４】
３．光造形品およびその製造方法
光造形品は、インクジェット光造形法により、本実施形態に係るモデル材用樹脂組成物を光硬化させてモデル材を得るとともに、サポート材用樹脂組成物を光硬化させてサポート材を得る工程（Ｉ）と、前記サポート材を除去する工程（ＩＩ）とを経て製造される。前記工程（Ｉ）および前記工程（ＩＩ）は、特に限定されないが、例えば、以下の方法により行われる。
【００６５】
＜工程（Ｉ）＞
図１は、本実施形態に係る光造形品の製造方法における工程（Ｉ）を模式的に示す図である。図１に示すように、三次元造形装置１は、インクジェットヘッドモジュール２および造形テーブル３を含む。インクジェットヘッドモジュール２は、モデル材用樹脂組成物４ａを充填したモデル材用インクジェットヘッド２１と、サポート材用樹脂組成物５ａを充填したサポート材用インクジェットヘッド２２と、ローラー２３と、光源２４とを有する。
【００６６】
まず、インクジェットヘッドモジュール２を図１中の造形テーブル３に対して相対的に、Ｘ方向およびＹ方向に走査させるとともに、モデル材用インクジェットヘッド２１からモデル材用樹脂組成物４ａを吐出させ、かつ、サポート材用インクジェットヘッド２２からサポート材用樹脂組成物を吐出させることにより、モデル材用樹脂組成物とサポート材用樹脂組成物５ａとからなる樹脂組成物層を形成する。そして、前記樹脂組成物層の上面を平滑にするために、ローラー２３を用いて、余分なモデル材用樹脂組成物およびサポート材用樹脂組成物を除去する。そして、これらの樹脂組成物に、光源２４を用いて光を照射することにより、造形テーブル３上に、モデル材４およびサポート材５からなる硬化層を形成する。
【００６７】
次に、造形テーブル３を、前記硬化層の厚み分だけ、図１中のＺ方向に降下させる。その後、上述と同様の方法で、前記硬化層の上にさらにモデル材４およびサポート材５からなる硬化層を形成する。これらの工程を繰返し行うことにより、モデル材４およびサポート材５からなる硬化物６を作製する。
【００６８】
樹脂組成物を硬化させる光としては、例えば、遠赤外線、赤外線、可視光線、近紫外線、紫外線等が挙げられる。これらの中でも、硬化作業の容易性および効率性の観点から、近紫外線または紫外線であることが好ましい。
【００６９】
光源２４としては、ランプ方式、ＬＥＤ方式等が挙げられる。これらの中でも、設備を小型化することができ、かつ、消費電力が小さいという観点から、ＬＥＤ方式であることが好ましい。
【００７０】
＜工程（ＩＩ）＞
図２は、本実施形態に係る光造形品の製造方法における工程（ＩＩ）を模式的に示す図である。工程（Ｉ）で作製したモデル材４およびサポート材５からなる硬化物６は、容器７に入れた溶媒８中に浸漬させる。これにより、図２に示すように、サポート材５を溶媒８に溶解させて、除去することができる。
【００７１】
サポート材を溶解させる溶媒８としては、例えば、イオン交換水、蒸留水、水道水、井戸水等が挙げられる。これらの中でも、不純物が比較的少なく、かつ、安価に入手できるという観点から、イオン交換水であることが好ましい。
【００７２】
以上の工程により得られた光造形品は、本実施形態に係るモデル材用樹脂組成物を光硬化させて得られる。よって、該光造形品は、柔軟性を有し、かつ、曲げても割れることがない。
【００７３】
以下、本実施形態をより具体的に開示した実施例を示す。なお、本発明はこれらの実施例のみに限定されるものではない。
【実施例】
【００７４】
（モデル材用樹脂組成物の製造）
表１に示す配合で、（Ａ）〜（Ｃ）成分、および、光重合開始剤を、混合攪拌装置を用いて均一に混合し、実施例１〜１４および比較例１〜５のモデル材用樹脂組成物を製造した。そして、これらのモデル材用樹脂組成物を用いて、以下の評価を行った。【００７５】
【表１】
2017222025.tif 000007
【００７６】
Ｖ＃２００：環状トリメチロールプロパンホルマールアクリレート（大阪有機化学工業社製）
ＭＥＤＯＬ−１０：（２−メチル−２−エチル−１，３−ジオキソラン−４−イル）メチルアクリレート［大阪有機化学工業社製］
ＳＲ４２０：３，３，５−トリメチルシクロヘキシルアクリレート［サトーマー社製］
ＳＲ２１７：ｔ−ブチルシクロヘキシルアクリレート［サトーマー社製］
ＳＲ４４０：イソオクチルアクリレート［サトーマー社製］
Ｅｂｅ２３０：ウレタンアクリレートオリゴマー［Ｅｂｅ２３０（エチレン性二重結合／１分子：２個）、Ｍｗ＝５０００、ダイセル・オルネクス社製］
ＣＮ９６６Ｊ７５：ウレタンアクリレートオリゴマー［ＣＮ９６６Ｊ７５（エチレン性二重結合／１分子：２個）、Ｍｗ＝３０００、水素結合成分／１分子：４個（イソボルニルアクリレート（２５％）で希釈されたウレタンアクリレート（７５％）、アルケマ社製］
ＴＰＧＤＡ：トリプロピレングリコールジアクリレート［ＳＲ３０６（エチレン性二重結合／１分子：２個）、アルケマ社製］
ＴＰＯ：２，４，６−トリメチルベンゾイル−ジフェニル−フォスフィンオキサイド［ＤＡＲＯＣＵＲＥ  ＴＰＯ、ＢＡＳＦ社製］【００７７】
（粘度の測定）
実施例１〜１４および比較例１〜５のモデル材用樹脂組成物の粘度は、Ｒ１００型粘度計（東機産業社製）を用いて、２５℃、コーン回転数５ｒｐｍの条件下で測定した。結果を表２に示す。【００７８】
（サンプル作製）
シリコンゴムシート（厚さ：３ｍｍ、アズワン社製）を７６ｍｍ×５２ｍｍの長方形に切り取った後、該長方形の中心部分から、５６ｍｍ×３２ｍｍの長方形をくり抜くことにより、長方形の枠を作製した。該長方形の枠を、５６ｍｍ×３２ｍｍのガラス板（Ｓ９２２４、松浪硝子工業社製）の上に圧着して貼り付けることにより、型を作製した。前記型の枠内に、実施例１〜１４および比較例１〜５のモデル材用樹脂組成物をそれぞれ５．５ｇ流し入れ、紫外線照射装置（メタルハライドランプ、照射光量：５００ｍＪ／ｃｍ２）を用いて照射した。さらに、室温まで充分に冷却した後、硬化物を型から外すことにより、実施例１〜１４および比較例１〜５の評価用サンプルを作製した。前記評価用サンプルを用いて、以下の曲げ性および表面タックの評価を行った。【００７９】
（曲げ性の評価）
実施例１〜１４および比較例１〜５の評価用サンプルを、φ５ｍｍの丸棒に巻きつけた。そして、下記の評価基準により、曲げ性を評価した。なお、比較例５の評価用サンプルは、形状が維持できなかったため、曲げ性の評価を行わなかった。
○：巻きつけて３０秒以上経過しても、割れが発生しなかった。
△：巻きつけた直後は割れが発生しないが、巻きつけて３０秒後には割れが発生した。
×：巻きつけた際に、割れが発生した。【００８０】
（表面タックの評価）
実施例１〜１４および比較例１〜５の評価用サンプルに指を押し付け、下記の基準により、表面タックを評価した。
○：タック感が無く、指を押し付けても指紋跡がほとんど残らない。
△：ややタック感があり、指を押し付けると指紋跡が残る。
×：タック感があり、指を押し付けると指の跡が残る。【００８１】
（ブリーディングの評価）
まず、ポリエチレンテレフタレートからなるフィルム（Ａ４３００、東洋紡社製、１００ｍｍ×１５０ｍｍ×厚さ１８８μｍ）上に、実施例１〜１４および比較例１〜５のモデル材用樹脂組成物と、下記に示す組成のサポート材用樹脂組成物とを、マイクロピペットを用いて、各０．０２ｍＬ滴下した。この際、モデル材用樹脂組成物およびサポート材用樹脂組成物は、それぞれの液滴の中心部同士の距離が１０ｍｍであり、かつ、それぞれの液滴は独立していた。その後、それぞれの液滴は徐々に濡れ広がり、約１０秒後にそれぞれの液滴が結合した。この際、それぞれの液滴の界面の状態を上方から目視により観察し、下記の基準においてブリーディングを評価した。結果を表２に示す。
○：モデル材用樹脂組成物からなる層とサポート材用樹脂組成物からなる層との界面が上面視で直線状になり、ブリーディングを起こさなかった。
△：モデル材用樹脂組成物からなる層とサポート材用樹脂組成物からなる層との界面において、わずかなにじみが生じた。
×：モデル材用樹脂組成物からなる層とサポート材用樹脂組成物からなる層との界面において、にじみが生じた。【００８２】
前記サポート材用樹脂組成物は、２５重量部のＡＣＭＯと、４５重量部のＰＰＧ−１０００と、２１．６重量部のＭＴＧと、８重量部のＴＰＯと、０．１重量部のＴＥＧＯ−Ｒａｄ２１００と、０．３重量部のＨ−ＴＥＭＰＯとを含有する。
ＡＣＭＯ：アクリロイルモルフォリン［ＡＣＭＯ（エチレン性二重結合／１分子：１個）、ＫＪケミカルズ社製］
ＰＰＧ−１０００：ポリプロピレングリコール［ユニオールＤ１０００（分子量１０００）、日油社製］
ＭＴＧ：トリエチレングリコールモノメチルエーテル［ＭＴＧ、日本乳化剤社製］
ＴＥＧＯ−Ｒａｄ２１００：ポリジメチルシロキサン構造を有するシリコンアクリレート［ＴＥＧＯ−Ｒａｄ２１００、エボニック  デグサ  ジャパン社製］
ＴＰＯ：２，４，６−トリメチルベンゾイル−ジフェニル−フォスフィンオキサイド［ＤＡＲＯＣＵＲＥ  ＴＰＯ、ＢＡＳＦ社製］
Ｈ-ＴＥＭＰＯ：４−ヒドロキシ−２，２，６，６−テトラメチルピペリジン−Ｎ−オキシル［ＨＹＤＲＯＸＹ−ＴＥＭＰＯ、エボニック  デグサ  ジャパン社製］【００８３】
【表２】
2017222025.tif 000008
【００８４】
表２の結果から分かるように、本発明の要件をすべて満たす実施例１〜１４のモデル材用樹脂組成物およびその硬化物は、粘度、曲げ性、表面タックおよびブリーディングの評価がすべて良好であった。すなわち、実施例１〜１４のモデル材用樹脂組成物の硬化物は、柔軟性を有し、かつ、曲げても割れることがない。【００８５】
一方、比較例１および２のモデル材用樹脂組成物は、単官能モノマー（Ａ）として、前記一般式（１）または（２）で表される（メタ）アクリレートモノマーを含まない。また、比較例３のモデル材用樹脂組成物は、前記一般式（１）で表される（メタ）アクリレートモノマーの含有量が２０重量部未満である。そのため、比較例１〜３の評価用サンプルは、巻きつけた直後は割れが発生しないが、巻きつけて３０秒後には割れが発生した。また、比較例１〜３のモデル材用樹脂組成物とサポート材用樹脂組成物との界面では、ブリーディングが起こった。さらに、比較例３の評価用サンプルは、表面タックが大きかった。【００８６】
比較例４のモデル材用樹脂組成物は、多官能モノマー（Ｃ）の含有量が１５重量部を超える。そのため、比較例４の評価用サンプルは、巻きつけた際に、割れが発生した。【００８７】
比較例５のモデル材用樹脂組成物は、前記一般式（１）で表される（メタ）アクリレートモノマーの含有量が９０重量部を超え、かつ、多官能オリゴマーの含有量が５重量部未満である。そのため、比較例５の評価用サンプルは、表面タックが大きすぎて、形状を維持できなかった。
【産業上の利用可能性】
【００８８】
本発明のモデル材用樹脂組成物は、光硬化させることにより、柔軟性を有し、かつ、曲げても割れることがない光造形品を得ることができる。よって、これらの樹脂組成物は、インクジェット光造形法による光造形品の製造に好適に用いることができる。
【符号の説明】
【００８９】
４ａ  モデル材用樹脂組成物
５ａ  サポート材用樹脂組成物
４  モデル材
５  サポート材
【図１】
2017222025.tif 000013
【図２】
2017222025.tif 000014
【国際調査報告】
2017222025.tif 000015
2017222025.tif 000016
2017222025.tif 000017
2017222025.tif 000018